(57)【要約】【課題】不自然な印象を与えることなく口唇のくすみを改善することが可能な口唇のくすみ補正剤を提供すること。【解決手段】次の成分（Ａ）及び（Ｂ）  （Ａ）ポリブテン中に０．１質量％濃度で分散させた分散物をガラス板に厚さ４００μｍで塗布し、隠ぺい率試験紙の白部上で測定した５００ｎｍ〜７２０ｎｍの波長領域における分光反射強度の最大値が最小値の２．５倍以上となる赤色顔料  （Ｂ）ポリブテン中に１質量％濃度で分散させた分散物をガラス板に厚さ４００μｍで塗布し、隠ぺい率試験紙の黒部上で測定した５００ｎｍ〜７２０ｎｍの波長領域における分光反射強度の最大値が最小値の２．５倍以上となる赤色干渉板状粉体よりなる群から選ばれる１種または２種の粉体を有効成分とする口唇のくすみ補正剤【選択図】図１
2017222595.tif 000002
【特許請求の範囲】
【請求項１】
次の成分（Ａ）及び（Ｂ）
（Ａ）ポリブテン中に０．１質量％濃度で分散させた分散物をガラス板に膜厚４００μｍのドクターブレードで塗布し、隠ぺい率試験紙の白部上で測定した５００ｎｍ〜７２０ｎｍの波長領域における分光反射強度の最大値が最小値の２．５倍以上となる赤色顔料
（Ｂ）ポリブテン中に１質量％濃度で分散させた分散物をガラス板に膜厚４００μｍのドクターブレードで塗布し、隠ぺい率試験紙の黒部上で測定した５００ｎｍ〜７２０ｎｍの波長領域における分光反射強度の最大値が最小値の２．５倍以上となる赤色干渉板状粉体
よりなる群から選ばれる１種または２種の粉体を有効成分とする口唇のくすみ補正剤。
【請求項２】
成分（Ａ）が赤色２０２号、赤色２２６号、赤色２０１号よりなる群から選ばれる１種または２種以上の有機顔料である請求項１記載の口唇のくすみ補正剤。
【請求項３】
成分（Ｂ）がシリカと酸化チタンで交互に被覆された多層被覆マイカである請求項１または２記載の口唇のくすみ補正剤。
【請求項４】
成分（Ａ）及び（Ｂ）を質量比１：１０００〜１００：１で含有する請求項１記載の口唇のくすみ補正剤。
【請求項５】
請求項１〜４のいずれかの項記載の口唇のくすみ補正剤を含有する口唇化粧料。
【請求項６】
成分（Ａ）の含有量が０．０２〜５質量％である請求項５記載の口唇化粧料。
【請求項７】
成分（Ｂ）の含有量が０．５〜１０質量％である請求項５または６に記載の口唇化粧料。
【請求項８】
ガラス板の上に膜厚２００μｍのドクターブレードで塗布したときの波長７００ｎｍでの透過率が５０％以上である請求項５〜７のいずれかの項記載の口唇化粧料。
【請求項９】
次の成分（Ａ）及び（Ｂ）
（Ａ）ポリブテン中に０．１質量％濃度で分散させた分散物をガラス板に膜厚４００μｍのドクターブレードで塗布し、隠ぺい率試験紙の白部上で測定した５００ｎｍ〜７２０ｎｍの波長領域における分光反射強度の最大値が最小値の２．５倍以上となる赤色顔料
（Ｂ）ポリブテン中に１質量％濃度で分散させた分散物をガラス板に膜厚４００μｍのドクターブレードで塗布し、隠ぺい率試験紙の黒部上で測定した５００ｎｍ〜７２０ｎｍの波長領域における分光反射強度の最大値が最小値の２．５倍以上となる赤色干渉板状粉体
よりなる群から選ばれる１種または２種の粉体を含有する組成物を口唇に適用する口唇のくすみの補正方法。
【請求項１０】
次の成分（Ａ）及び（Ｂ）
（Ａ）ポリブテン中に０．１質量％濃度で分散させた分散物をガラス板に膜厚４００μｍのドクターブレードで塗布し、隠ぺい率試験紙の白部上で測定した５００ｎｍ〜７２０ｎｍの波長領域における分光反射強度の最大値が最小値の２．５倍以上となる赤色顔料
（Ｂ）ポリブテン中に１質量％濃度で分散させた分散物をガラス板に膜厚４００μｍのドクターブレードで塗布し、隠ぺい率試験紙の黒部上で測定した５００ｎｍ〜７２０ｎｍの波長領域における分光反射強度の最大値が最小値の２．５倍以上となる赤色干渉板状粉体
よりなる群から選ばれる１種または２種の粉体を含有する組成物を、くすみを有する口唇に適用する化粧方法。
【請求項１１】
次の成分（Ａ）及び（Ｂ）
（Ａ）ポリブテン中に０．１質量％濃度で分散させた分散物をガラス板に膜厚４００μｍのドクターブレードで塗布し、隠ぺい率試験紙の白部上で測定した５００ｎｍ〜７２０ｎｍの波長領域における分光反射強度の最大値が最小値の２．５倍以上となる赤色顔料
（Ｂ）ポリブテン中に１質量％濃度で分散させた分散物をガラス板に膜厚４００μｍのドクターブレードで塗布し、隠ぺい率試験紙の黒部上で測定した５００ｎｍ〜７２０ｎｍの波長領域における分光反射強度の最大値が最小値の２．５倍以上となる赤色干渉板状粉体
よりなる群から選ばれる１種または２種の粉体を化粧料組成物に添加することにより口唇のくすみ補正用化粧料を製造する方法。
【発明の詳細な説明】
【技術分野】
【０００１】
本発明は、自然な仕上がりで口唇のくすみを改善できる口唇のくすみ補正剤及びこれを含有する口唇化粧料に関する。
【背景技術】
【０００２】
皮膚のくすみは女性にとって主要な肌悩みの一つとして認識されている。皮膚のくすみは外観上好ましくない印象を与えることから、メイクアップ化粧料により、肌色を補正したり、質感を調整するなど、くすみを補正する技術が提案されている。例えば特許文献１には、皮膚又は皮膚様の人工皮革からなる肌色下地上に塗布した際に、Ｌ*ａ*ｂ*表色系においてｂ*を低下させる粉体を用いることにより、皮膚のくすみ感を改善できることが開示されている。また特許文献２には、赤色と青色の干渉色を呈する顔料を組み合わせることで、肌のたるみや凹凸によるくすみが改善されることが記載されている。さらに特許文献３には、特定の粒径の酸化チタンと干渉反射色が紫色の光輝性粉体を併用することにより、肌のくすみ部分とその他の部分との色差を目立たなくする技術が開示されている。
【０００３】
一方、口唇は顔の中で表情を作り出し、美容上重要なポイントとなる部位であり、口唇のくすみは印象を大きく左右する。しかし、口唇については、特定の有効成分を配合することにより口唇の血行を改善したり、角層のターンオーバーを促進するなどスキンケア的な手法が提案されているにとどまり（特許文献４及び５）、皮膚のように色効果や光効果に基づきくすみを補正する手法はほとんど検討されてこなかった。また、口唇は口腔粘膜から皮膚に至る移行帯をなしており、皮膚と粘膜の両方の特性を併せ持つ部位であるため、通常の皮膚とはまったく異なった特性をもつ。例えば、口唇は皮膚に比べて皮脂の分泌及び汗腺が少なく、角質層が極めて薄い。またメラニン色素は皮膚のくすみの要因の一つと考えられているが、口唇ではメラニン色素を欠くか、きわめて乏しい。このように、皮膚と口唇とは構造等において著しく相違しているため、皮膚のくすみの補正方法を口唇に直接適用することは困難であった。一方、隠ぺい率を高くして高発色とすれば、口唇のくすみをカバーすることはできるものの、不自然な印象を与える場合があった。
【先行技術文献】
【特許文献】
【０００４】
【特許文献１】特開平１１−１３９９２９号公報
【特許文献２】特開２０１４−１８９５１４号公報
【特許文献３】特開２００７−２９１０６６号公報
【特許文献４】特開２００３−１３７７３４号公報
【特許文献５】特開２０１６−３７５０１号公報
【発明の概要】
【発明が解決しようとする課題】
【０００５】
本発明は、不自然な印象を与えることなく口唇のくすみを改善することが可能な口唇のくすみ補正剤を提供することを課題とする。
【課題を解決するための手段】
【０００６】
本発明者らは、上記課題を解決すべく鋭意研究を行った結果、特定の分光学的特性を有する粉体を用いることにより、口唇の色相を自然に変化させてくすみを補正し、自然な仕上がりが得られることを見出し、本発明を完成するに至った。
【０００７】
すなわち本発明は、次の成分（Ａ）及び（Ｂ）
（Ａ）ポリブテン中に０．１質量％濃度で分散させた分散物をガラス板に膜厚４００μｍのドクターブレードで塗布し、隠ぺい率試験紙の白部上で測定した５００ｎｍ〜７２０ｎｍの波長領域における分光反射強度の最大値が最小値の２．５倍以上となる赤色顔料
（Ｂ）ポリブテン中に１質量％濃度で分散させた分散物をガラス板に膜厚４００μｍのドクターブレードで塗布し、隠ぺい率試験紙の黒部上で測定した５００ｎｍ〜７２０ｎｍの波長領域における分光反射強度の最大値が最小値の２．５倍以上となる赤色干渉板状粉体
よりなる群から選ばれる１種または２種の粉体を有効成分とする口唇のくすみ補正剤である。
【０００８】
また本発明は、上記口唇のくすみ補正剤を含有する口唇化粧料である。
【０００９】
また本発明は、上記成分（Ａ）及び／または（Ｂ）を含有する組成物を口唇に適用する口唇のくすみの補正方法または化粧方法である。
【００１０】
さらに本発明は、上記成分（Ａ）及び／または（Ｂ）を化粧料組成物に添加することにより口唇のくすみ補正用化粧料を製造する方法である。
【発明の効果】
【００１１】
本発明の口唇のくすみ補正剤は、口唇に適用することにより、口唇の色相を自然に変化させてくすみを補正し、自然な仕上がりを得ることが可能なものである。
【図面の簡単な説明】
【００１２】
【図１】試験例１において測定した各有機顔料の分光反射スペクトルである。
【図２】試験例２において口唇のくすみ評価モデルの分光反射スペクトルである。
【図３】試験例３において測定した各赤色干渉板状粉体の分光反射スペクトルである。
【発明を実施するための形態】
【００１３】
本発明の口唇のくすみ補正剤は、特定の分光学的特性を有する赤色顔料（Ａ）及び／または赤色干渉板状粉体（Ｂ）を有効成分として用いる。
【００１４】
成分（Ａ）は、ポリブテン中に０．１質量％濃度で分散させた分散物をガラス板に膜厚４００μｍのドクターブレードで塗布し、隠ぺい率試験紙の白部上で測定した５００ｎｍ〜７２０ｎｍの波長領域における分光反射強度の最大値が最小値の２．５倍以上となる赤色顔料である。
分光反射強度の測定方法の一例を示す。まず、ポリブテン（数平均分子量９４０）中に０．１質量％の濃度となるように、公知方法に従って、赤色顔料を分散させて赤色顔料分散物を調製する。分散方法としては、三本ロールミルにて２回処理を行う方法等が挙げられる。この赤色顔料分散物を膜厚４００μｍのＪＩＳ  Ｋ５６００、５４００規格対応のドクターブレード（以下、単に「ドクターブレード」と記す）により板厚２ｍｍの無色透明なガラス板（以下、単に「ガラス板」と記す）上に塗布する。このガラス板をＪＩＳ  Ｋ５６００に規定する白部及び黒部を有する日本塗料検査協会検定品の隠ぺい率試験紙（ＴＰ技研社製）（以下、単に「隠ぺい率試験紙」と記す）の白部上に、ガラス板の赤色顔料分散物塗布面と反対の面が隠ぺい率試験紙に接するように重ねる。ガラス板上の赤色顔料分散物塗布面に光を投射し、その反射光を検出することにより分光反射強度を測定する。本発明に用いる成分（Ａ）は、５００ｎｍ〜７２０ｎｍの波長領域における分光反射強度の最大値が最小値の２．５倍以上となる赤色顔料である。このような赤色顔料として、赤色２０２号、赤色２２６号、赤色２０１号などの有機顔料が挙げられ、これらの１種または２種以上を用いることができる。赤色２０２号は、５００ｎｍ〜７２０ｎｍの波長領域における分光反射強度の最大値が最小値の約２０倍、赤色２２６号は約６．２倍、赤色２０１号は約３．５倍である。
成分（Ａ）は単独で用いても、後述する通常化粧料に使用される成分（粉体等）と複合して用いてもよいが、より少量で効果を得られる点等で、単独で用いることが、より好ましい。
【００１５】
本発明において、分光反射強度は以下の測定条件によって測定される値である。多波長可変光源ＥＬＳ−ＶＩＳ（光源：８００Ｗキセノンランプ；標準光Ｄ６５照明を再現、照度１００ ｌｘ以下）を用いて、可視光（４００〜７２０ｎｍ）をガラス板の塗布面の正面から７０ｃｍの距離で照射し、その正面反射光をモノクロカメラで受光し、５００〜７２０ｎｍの波長領域における分光反射強度を測定する。
【００１６】
一方、成分（Ｂ）は、ポリブテン（数平均分子量９４０）中に１質量％濃度で分散させた分散物をガラス板上に膜厚４００μｍのドクターブレードで塗布し、隠ぺい率試験紙の黒部上で測定した５００ｎｍ〜７２０ｎｍの波長領域における分光反射強度の最大値が最小値の２．５倍以上となる赤色干渉板状粉体である。本発明において赤色干渉板状粉体とは、粉体を両面テープにブラシで塗布してガラス板に固定し、変角色差計（変角分光側色システムＧＣＭＳ−ＷＩＮ：株式会社村上色彩技術研究所製）を用いて、入射角が４５°、受光角が４５°で測定したときのａ値が１．１〜３０．０の粉体をいうものとする。分光反射強度の測定方法は、ポリブテン（数平均分子量９４０）中の濃度を０．１質量％ではなく１質量％とする点及び隠ぺい試験紙の白部ではなく黒部上で測定する点以外は成分（Ａ）と同一である。このような赤色干渉板状粉体として、シリカと酸化チタンで交互に被覆された多層被覆マイカ（以下、「シリカ・酸化チタン被覆マイカ」と記す）などが挙げられ、これらの１種または２種以上を用いることができる。マイカを母体として、１層目に酸化チタン、２層目にシリカ、３層目に酸化チタンが被覆されているシリカ・酸化チタン被覆マイカは、その５００ｎｍ〜７２０ｎｍの波長領域における分光反射強度の最大値が最小値の約２．７倍である。このようなシリカ・酸化チタン被覆マイカの市販品としては、ＴＩＭＩＲＯＮ  ＳＰＬＥＮＤＩＤ  ＲＥＤ（メルク社製）等が挙げられる。
【００１７】
成分（Ａ）及び（Ｂ）はそれぞれ単独でも優れた口唇のくすみ補正効果を発揮するが、両者を併用すると分光学的特性を補完してさらにその効果が増強される。成分（Ａ）と（Ｂ）をくすみ補正剤として併用するときの含有比率は特に限定されないが、くすみ補正効果向上の観点から、質量比１：１０００〜１００：１が好ましく、１：１００〜１０：１がより好ましい。
【００１８】
本発明の口唇化粧料は、上記成分（Ａ）、（Ｂ）のいずれか一方または双方を含有する。口唇化粧料中の成分（Ａ）の含有量は特に制限されないが、くすみ補正効果の観点から０．０２〜５質量％が好ましく、０．０５〜２質量％がより好ましい。一方、成分（Ｂ）の含有量も特に制限されるものではないが、くすみ補正効果の点から０．５〜１０質量％が好ましく、０．５〜５質量％がより好ましい。
【００１９】
本発明の口唇化粧料には、その他に、本発明の効果を損なわない範囲において、通常化粧料に使用される成分を適宜配合することができる。このような成分として、例えば、油性成分、成分（Ａ）及び（Ｂ）以外の粉体、界面活性剤、水性成分、紫外線吸収剤、酸化防止剤、美容成分、保湿剤、水溶性皮膜形成性樹脂、褪色防止剤、消泡剤、防腐剤、香料などが例示される。
【００２０】
油性成分としては、動物油、植物油、合成油等の起源の固形油、半固形油、液体油、揮発性油等の性状を問わず、炭化水素類、油脂類、ロウ類、硬化油類、エステル油類、脂肪酸類、シリコーン油類、フッ素系油類、ラノリン誘導体類、油性ゲル化剤類等が挙げられる。具体的には、流動パラフィン、スクワラン、ワセリン、ポリエチレンワックス、エチレン・プロピレンコポリマー、パラフィンワックス、モンタンワックス、ポリイソブチレン、ポリブテン、セレシンワックス、オゾケライトワックス等の炭化水素類、モクロウ、オリーブ油、ヒマシ油、ミンク油、マカデミアンナッツ油等の油脂類、ミツロウ、ゲイロウ、カルナウバワックス、キャンデリラワックス等のロウ類、ホホバ油、トリオクタン酸グリセリル、トリベヘン酸グリセリル、２−エチルヘキサン酸セチル、ミリスチン酸イソプロピル、パルミチン酸イソプロピル、ミリスチン酸オクチルドデシル、テトライソステアリン酸ペンタエリスリチル、ロジン酸ペンタエリスリチル、ジオクタン酸ネオペンチルグリコール、コレステロール脂肪酸エステル、フィトステロール脂肪酸エステル、トリグリセライド、リンゴ酸ジイソステアリル、トリメリト酸トリデシル等のエステル類、ステアリン酸、ラウリン酸、ミリスチン酸、ベヘニン酸、イソステアリン酸、オレイン酸等の脂肪酸類、ジメチルポリシロキサン、メチルフェニルポリシロキサン、デカメチルシクロペンタシロキサン、オクタメチルシクロテトラシロキサン、トリメチルシロキシケイ酸、高重合度メチルフェニルポリシロキサン、架橋型ポリエーテル変性メチルポリシロキサン、オレイル変性オルガノポリシロキサン、ベヘニル変性オルガノポリシロキサン、高重合度ジメチルポリシロキサン、アルコキシ変性オルガノポリシロキサン、フッ素変性オルガノポリシロキサン等のシリコーン類、パーフルオロデカン、パーフルオロオクタン、パーフルオロポリエーテル等のフッ素系油剤類、ラノリン、酢酸ラノリン、ラノリン脂肪酸イソプロピル、ラノリンアルコール等のラノリン誘導体、蔗糖脂肪酸エステル、デキストリン脂肪酸エステル、デンプン脂肪酸エステル、イソステアリン酸アルミニウム、１２−ヒドロキシステアリン酸等の油性ゲル化剤類等が挙げられ、これらを１種又は２種以上用いることができる。
【００２１】
粉体としては、上記成分（Ａ）及び（Ｂ）以外であって、化粧料に一般に使用される粉体として用いられる粉体であれば、球状、板状、針状等の形状、煙霧状、微粒子、顔料級等の粒子径、多孔質、無孔質等の粒子構造等により特に限定されず、例えば、無機粉体類、光輝性粉体類、有機粉体類、色素粉体類、金属粉体類、複合粉体類等を使用することができる。より具体的に例示すれば、酸化チタン、酸化亜鉛、酸化セリウム、硫酸バリウム等の白色無機顔料、酸化鉄、カーボンブラック、チタン・酸化チタン焼結物、酸化クロム、水酸化クロム、紺青、群青等の有色無機顔料、タルク、白雲母、金雲母、紅雲母、黒雲母、合成雲母、絹雲母（セリサイト）、合成セリサイト、カオリン、炭化珪素、ベントナイト、スメクタイト、無水ケイ酸、酸化アルミニウム、酸化マグネシウム、酸化ジルコニウム、酸化アンチモン、珪ソウ土、ケイ酸アルミニウム、メタケイ酸アルミニウムマグネシウム、ケイ酸カルシウム、ケイ酸バリウム、ケイ酸マグネシウム、炭酸カルシウム、炭酸マグネシウム、ヒドロキシアパタイト、窒化ホウ素等の白色体質粉体、オキシ塩化ビスマス、魚鱗箔、ポリエチレンテレフタレート・アルミニウム・エポキシ積層末、ポリエチレンテレフタレート・ポリオレフィン積層フィルム末、ポリエチレンテレフタレート・ポリメチルメタクリレート積層フィルム末等の光輝性粉体、ポリアミド系樹脂、ポリエチレン系樹脂、ポリアクリル系樹脂、ポリエステル系樹脂、フッ素系樹脂、セルロース系樹脂、ポリスチレン系樹脂、スチレン−アクリル共重合樹脂等のコポリマー樹脂、ポリプロピレン系樹脂、ウレタン樹脂等の有機高分子樹脂粉体、ステアリン酸亜鉛、Ｎ−アシルリジン等の有機低分子性粉体、シルク粉末、セルロース粉末等の天然有機粉体、レーヨン、ナイロン等の繊維等の有機顔料粉体あるいは更にアルミニウム粉、金粉、銀粉等の金属粉体、微粒子酸化チタン被覆雲母チタン、微粒子酸化亜鉛被覆雲母チタン、硫酸バリウム被覆雲母チタン、酸化チタン含有二酸化珪素、酸化亜鉛含有二酸化珪素等の複合粉体等が挙げられ、これら粉体はその１種又は２種以上を用いることができ、更に複合化したものを用いても良い。
【００２２】
界面活性剤としては、化粧料一般に用いられている界面活性剤であればいずれのものも使用でき、非イオン性界面活性剤、アニオン性界面活性剤、カチオン性界面活性剤、両性界面活性剤等が挙げられる。例えば、グリセリン脂肪酸エステル、ポリグリセリン脂肪酸エステル、プロピレングリコール脂肪酸エステル、ソルビタン脂肪酸エステル、ソルビトールの脂肪酸エステル、蔗糖脂肪酸エステル等のエステル及びそのアルキレングリコール付加物、ポリオキシアルキレンアルキル共変性シリコーン、ポリエーテル変性シリコーン等の非イオン性界面活性剤、ステアリン酸、ラウリン酸のような脂肪酸及びその塩、ポリオキシエチレンアルキルエーテル硫酸塩、ポリオキシエチレンアルキルエーテル燐酸塩等のアニオン性界面活性剤、アルキルアミン塩、ポリアミン及びアルカノールアミン脂肪酸誘導体、アルキル四級アンモニウム塩等のカチオン性界面活性剤、アミノ酸タイプ、硫酸エステル型、スルホン酸型、リン酸エステル型、レシチン等の両性界面活性剤が挙げられる。
【００２３】
水性成分としては、水に可溶な成分であれば何れでもよく、水の他に、例えば、プロピレングリコール、１，３−ブチレングリコール、ジプロピレングリコール、ポリエチレングリコール等のグリコール類、グリセリン、ジグリセリン、ポリグリセリン等のグリセロール類、アロエベラ、ラベンダー、ローズ等の植物抽出液、ヒアルロン酸ナトリウム、アラビアガム、アルギン酸ナトリウム、カラギーナン、セルロース類、カルボキシビニルポリマー、アルキル付加カルボキシビニルポリマー、ポリアクリル酸ナトリウム等の水溶性高分子や、タンパク質、ムコ多糖、コラーゲン、エラスチン、ケラチン等の他の保湿剤を含有することもできる。
【００２４】
紫外線吸収剤としては、ベンゾフェノン系、ＰＡＢＡ系、ケイ皮酸系、サリチル酸系、４−ｔｅｒｔ−ブチル−４’−メトキシジベンゾイルメタン、オキシベンゾン等が挙げられる。酸化防止剤としては、α−トコフェロール、アスコルビン酸等、美容成分としては例えばビタミン類、消炎剤、生薬等、防腐剤としては、例えばパラオキシ安息香酸エステル、フェノキシエタノール、１，２−ペンタジオール等が挙げられる。
【００２５】
本発明の口唇化粧料の透明性は特に制限されないが、より自然な仕上がりでくすみ補正効果が得られることから透明性が高い方が好ましい。具体的には、口唇化粧料を膜厚２００μｍのドクターブレードで板厚１ｍｍのガラス板に塗布したときの波長７００ｎｍの光の透過率をＶ−２５００ＰＣ型紫外・可視分光光度計（島津製作所社製）により測定したときの値が５０％以上であることが好ましく、より好ましくは７０％以上である。透過率は、油性成分中の固形又は半固形油の含有量、成分（Ａ）及び／または（Ｂ）の含有量、成分（Ａ）及び／または（Ｂ）以外の粉体の含有量等によって調整できる。
【００２６】
本発明の口唇化粧料は、口唇のくすみ評価用モデルに適用した場合に、その特定の分光学的特性を一定程度変化させ得る。すなわち、口唇に可視光を照射して得られる分光反射スペクトルにおいて、４８０〜５３０ｎｍの波長領域の分光反射スペクトルのピーク強度の最大値（Ｉα）と６８０〜７２０ｎｍの波長領域における分光反射スペクトルのピーク強度の最大値（Ｉβ）の比（Ｉα／Ｉβ）は、口唇のくすみの有無の官能評価と高い相関を示し、Ｉα／Ｉβの値が高いほど、くすみが強く認められる。本発明の口唇化粧料は、くすみがあると評価される分光反射スペクトル（Ｉα／Ｉβ＝０．６６）に基づきスペクトルレンダリングを行って色画像を生成し、得られた色画像を印刷用紙に印刷して作成したくすみ評価用モデル（色相Ｒ：１１６，Ｇ：９７，Ｂ：８５）を用いた場合、該口唇化粧料を膜厚４００μｍのドクターブレードで板厚２ｍｍのガラス板に塗布したものを前記くすみ評価モデル上に重ねたときにＩα／Ｉβの値が好ましくは０．５９以下、より好ましくは０．４７以下になるものである。
【００２７】
上記成分（Ａ）及び／または（Ｂ）と必要に応じて使用される任意成分を常法に従って混合することにより本発明の口唇化粧料を調製することができる。本発明の化粧料の剤型としては特に限定されず、油性型、水中油型、油中水型等のいずれでもよいが、透明性の観点から油性型であることが好ましい。また形態としても特に限定されず、液状、ゲル状、固形状、半固形状のいずれでもよい。本発明の口唇化粧料の種類としては、リップグロス、口紅、口紅ベースコート、口紅オーバーコート、リップクリーム、リップトリートメント、リップライナー、リップスクラブ等が例示でき、それらがくすみ補正用化粧料であることがより好ましい。
【００２８】
本発明の口唇のくすみの補正方法は、上記成分（Ａ）及び／または（Ｂ）を含有する組成物を口唇に適用するものである。また本発明の化粧方法は、上記成分（Ａ）及び／または（Ｂ）を含有する組成物をくすみを有する口唇に適用する方法である。これらの組成物には上記口唇化粧料と同様の成分を使用できる。
【００２９】
本発明のくすみ補正用化粧料を製造する方法は、上記成分（Ａ）及び／または（Ｂ）を化粧料組成物に添加することにより口唇のくすみ補正用化粧料を製造する方法である。化粧料組成物には、上記口唇化粧料と同様の成分を使用できる。
【実施例】
【００３０】
以下、実施例を挙げて本発明を詳細に説明するが、本発明はこれらに何ら制約されるものではない。
【００３１】
試  験  例  １
下記表１に示す４種類の有機顔料を０．１質量％濃度でポリブテン（数平均分子量９４０）中に三本ロールミル（２回処理）を用いて分散させた。この有機顔料分散物を膜厚４００μｍのドクターブレードを用いて板厚２ｍｍのガラス板に塗布した。このガラス板をＪＩＳ  Ｋ５６００の隠ぺい率試験紙（ＴＰ技研社製）の白部上に重ねた。多波長可変光源ＥＬＳ−ＶＩＳ（光源：８００Ｗキセノンランプ；標準光Ｄ６５照明を再現、照度１００ ｌｘ以下）を用いて、可視光（４００〜７２０ｎｍ）をガラス板の塗布面の正面から７０ｃｍの距離で照射した。反射光をモノクロカメラで受光し、５００〜７２０ｎｍの波長領域における分光反射強度を測定し、その最大値と最小値を求めた。各有機顔料の分光反射強度のグラフを図１に示す。また分光反射強度の最大値に対する最小値の値（最大値／最小値）を併せて表１に示す。
【００３２】
【表１】
2017222595.tif 000003
【００３３】
試  験  例  ２
図２に示す分光反射スペクトル（Ｉα／Ｉβ＝０．６６）に基づきスペクトルレンダリングを行って色画像を生成し、得られた色画像を印刷用紙に印刷して作成したくすみ評価用モデル（色相Ｒ：１１６，Ｇ：９７，Ｂ：８５）を作成した。
下記表２に示す組成の口唇化粧料を膜厚４００μｍのドクターブレードで板厚２ｍｍのガラス板に塗布した。このガラス板をくすみ評価用モデル上に重ねた。多波長可変光源ＥＬＳ−ＶＩＳ（光源：８００Ｗキセノンランプ；標準光Ｄ６５照明を再現、照度１００ ｌｘ以下）を用いて、可視光（４００〜７２０ｎｍ）をガラス板の塗布面の正面から７０ｃｍの距離で照射した。反射光をモノクロカメラで受光し、４００〜７２０ｎｍの波長領域における分光反射強度を測定した。４８０〜５３０ｎｍの波長領域の分光反射スペクトルのピーク強度の最大値（Ｉα）と６８０〜７２０ｎｍの波長領域における分光反射スペクトルのピーク強度の最大値（Ｉβ）の比（Ｉα／Ｉβ）を求めた。
また、下記表２に示す組成の口唇化粧料のくすみ補正効果について、前記くすみ評価用モデルを用いた場合と人パネルに均一な膜厚となるように塗布した場合の官能評価を行った。官能評価は、専門評価者１０名が目視し、下記絶対評価基準にて評点をつけ、評価者全員の評点合計から平均値を算出し、下記判定基準にて判定した。
さらに、下記表２に示す組成の口唇化粧料を膜厚２００μｍのドクターブレードで板厚１ｍｍのガラス板に塗布したときの波長７００ｎｍの光の透過率をＶ−２５００ＰＣ型紫外・可視分光光度計（島津製作所社製）により測定した。
それぞれの結果を表２に併せて示す。
【００３４】
＜くすみ補正効果の絶対評価基準＞
（評点）：（評価）
２点：明らかにくすみが補正されている
１点：若干くすみが補正されている
０点：くすみがまったく補正されていない
＜くすみ補正効果の判定基準＞
（評点の平均値）              ：（判定）
１．７点以上  ２．０点以下：◎
１．３点以上  １．７点未満：○
０．０点以上  １．３点未満：×
【００３５】
【表２】
2017222595.tif 000004
【００３６】
（製造方法）
Ａ：成分１〜６を三本ロールミルにて均一に混合する。
Ｂ：Ａを脱泡後、容器に直接流し込み、口唇化粧料を得た。
【００３７】
表２より、分光反射強度の最大値が最小値の２．５倍以上であった赤色２０２号、赤色２２６号、赤色２０１を用いた実施例１〜３は、優れたくすみ補正効果を示した。これに対し、その値が２．１倍である赤色１０４号を用いた比較例１では、満足のいくくすみ補正効果が認められなかった。
【００３８】
試  験  例  ３
下記表３に示す３種類の赤色干渉板状粉体を１質量％濃度でポリブテン（数平均分子量９４０）中に分散させた。この赤色干渉板状粉体分散物を膜厚４００μｍのドクターブレードを用いて板厚２ｍｍのガラス板に塗布した。このガラス板をＪＩＳ  Ｋ５６００の隠ぺい率試験紙（ＴＰ技研社製）の黒部上に重ねた。多波長可変光源ＥＬＳ−ＶＩＳ（光源：８００Ｗキセノンランプ；標準光Ｄ６５照明を再現、照度１００ ｌｘ以下）を用いて、可視光（４００〜７２０ｎｍ）をガラス板の塗布面の正面から７０ｃｍの距離で照射した。反射光をモノクロカメラで受光し、５００〜７２０ｎｍの波長領域における分光反射強度を測定し、その最大値と最小値の比を求めた。各赤色干渉板状粉体の分光反射強度のグラフを図３に示す。また分光反射強度の最大値に対する最小値の値（最大値／最小値）を併せて表３に示す。
【００３９】
【表３】
2017222595.tif 000005
【００４０】
試  験  例  ４
下記表４に示す組成の口唇化粧料を膜厚４００μｍのドクターブレードで板厚２ｍｍのガラス板に塗布した。このガラス板を試験例２で作成したくすみ評価用モデル上に重ねた。試験例２と同様にしてＩα／Ｉβ及び波長７００ｎｍの光の透過率を測定した。
また、くすみ補正効果について、前記くすみ評価用モデルを用いた場合と人パネルに均一な膜厚となるように塗布した場合の官能評価を行った。結果を表４に併せて示す。
【００４１】
【表４】
2017222595.tif 000006
【００４２】
（製造方法）
Ａ：成分１〜５を三本ロールミルにて均一に混合する。
Ｂ：Ａを脱泡後、容器に直接流し込み、口唇化粧料を得た。
【００４３】
表４より、分光反射強度の最大値が最小値の２．５倍以上であったシリカ・酸化チタン被覆マイカを用いた実施例３は、優れたくすみ補正効果を示した。これに対し、その値が２．１倍である酸化チタン被覆板状タルク、１．８倍である酸化チタン被覆マイカを用いた比較例３及び４では、十分な補正効果が認められなかった。
【００４４】
試  験  例  ５
下記表５に示す組成の口唇用化粧料を膜厚４００μｍのドクターブレードで板厚２ｍｍのガラス板に塗布した。このガラス板を試験例２で作成したくすみ評価用モデル上に重ねた。試験例２と同様にして波長７００ｎｍの光の透過率を測定した。
また、くすみ補正効果について、前記くすみ評価用モデルを用いた場合と人パネルに均一な膜厚となるように塗布した場合の官能評価を行った。さらに下記基準によって自然な仕上がりについて官能評価を行った。結果を表５に併せて示す。
【００４５】
【表５】
2017222595.tif 000007
【００４６】
（製造方法）
Ａ：成分１〜３を１００℃〜１１０℃にて加熱溶解する。
Ｂ：Ａに成分４〜６を加えて、三本ロールミルにて均一に混合する。
Ｃ：Ｂを脱泡後、９０℃に加熱して容器に直接流し込み、冷却した。
【００４７】
＜自然な仕上がりの絶対評価基準＞
（評点）：（評価）
２点：自然な仕上がりである
１点：地の色が見えづらくなり若干不自然な仕上がりである
０点：地の色が見えず不自然な仕上がりである
＜自然な仕上がりの判定基準＞
（評点の平均値）              ：（判定）
１．７点以上  ２．０点以下：◎
１．３点以上  １．７点未満：○
０．０点以上  １．３点未満：×
【００４８】
表５より、実施例５と比べ、透過率の高い実施例１の方が、口唇本来の色が隠ぺいされることなく、その色相を自然に変化させてより自然な仕上がりとなった。また、赤色２０２号とシリカ・酸化チタン被覆マイカを組み合わせた実施例６は、実施例１と比較して、自然な仕上がりを保ちつつもさらにくすみ補正効果の高いものであった。
【００４９】
試  験  例  ６
下記表６に示す組成のくすみ補正用リップエッセンス（リップクリーム）を膜厚４００μｍのドクターブレードで板厚２ｍｍのガラス板に塗布した。このガラス板を試験例２で作成したくすみ評価用モデル上に重ねた。試験例２と同様にしてＩα／Ｉβ及び波長７００ｎｍの光の透過率を測定した。
また、くすみ補正効果及び自然な仕上がりについて、前記くすみ評価用モデルを用いた場合と人パネルに均一な膜厚となるように塗布した場合の官能評価を行った。結果を表６に併せて示す。
【００５０】
【表６】
2017222595.tif 000008
【００５１】
（製造方法）
Ａ：成分１〜５を９０℃〜１００℃にて加熱溶解する。
Ｂ：Ａに成分６〜１０を加えて、均一に混合する。
Ｃ：Ｂを脱泡後、９０℃に加熱して容器に直接流し込み、冷却した。
【００５２】
表６より、得られたくすみ補正用リップエッセンス（リップクリーム）は、くすみ補正効果に優れながらも、口唇本来の色が隠ぺいされることなく、その色相を自然に変化させてより自然な仕上がりとなるものであった。
【産業上の利用可能性】
【００５３】
本発明の口唇のくすみ補正剤は、口唇のくすみを自然に補正できるものであるため、口唇化粧料等に好適に利用可能である。
【図１】
2017222595.tif 000009
【図２】
2017222595.tif 000010
【図３】
2017222595.tif 000011